(57)【特許請求の範囲】
【請求項１】
スプレイアップ法により繊維強化プラスチック成形品を製造する方法において、成形用樹脂組成物の吐出ノズルを３個以上使用し、３個以上の吐出ノズルが一つのスプレイガンに設置され、第１の吐出ノズルから噴射された成形用樹脂組成物とこれと別個に噴射される繊維強化材を空中にて合流させて混合物とし、この後、第２の吐出ノズルから噴射された成形用樹脂組成物を合流点を遅らせて上記混合物に合流させて混合し、成形型に吹き付けた後、その上に第３以降の吐出ノズルから噴射された成形用樹脂組成物を吹き付けることを特徴とする繊維強化プラスチック成形品の製造方法。
【請求項２】
成形用樹脂組成物の総量６０〜９０重量％に対して繊維強化材を４０〜１０重量％になるように混合する請求項１記載の繊維強化プラスチック成形品の製造方法。
【請求項３】
第２の吐出ノズルから噴射される成形用樹脂組成物の重量が第１の吐出ノズルから噴射される成形用樹脂組成物の重量に対して２５〜１００％になるように調整する請求項１又は２記載の繊維強化プラスチック成形品の製造方法。
【請求項４】
第３以降の吐出ノズルから噴射される成形用樹脂組成物の総重量が第１及び第２の吐出ノズルから噴射される成形用樹脂組成物の総重量に対して５〜５０％になるように調整する請求項３記載の繊維強化プラスチック成形品の製造方法。
【請求項５】
噴射されている繊維強化材から見て第１の吐出ノズルから噴射されている成形用樹脂組成物とは反対側で第２の吐出ノズルから成形用樹脂組成物が噴射されるように調整され、第３の吐出ノズルが第１の吐出ノズルから第１及び第２の吐出ノズルを結ぶ線に対して垂直方向又はほぼ垂直方向に位置される請求項１〜４のいずれかに記載の繊維強化プラスチック成形品の製造方法。
【発明の詳細な説明】
【０００１】
【発明の属する技術分野】
本発明は、成形用樹脂組成物及びこの組成物を用いた繊維強化プラスチック  （以下、ＦＲＰと記すことがある）成形品の製造方法に関する。
【０００２】
【従来の技術】
浄化槽、浴槽などの繊維強化プラスチック成形品の製造法の中でハンドレイアップ成形法や、スプレイアップ成形法のオープンモールド成形法は、常温常圧で多品種少量生産が可能であり、また、設備費が安いことから広く採用されている。この中でもスプレイアップ成形法は、予め製作した型の表面に、必要に応じてゲルコート層を設け、その表面にガラス繊維等の短繊維（繊維強化材）及び不飽和エステル等を含む樹脂組成物を吹き付けて繊維補強層を形成する方法であるが、形成された繊維補強層の層内に大小の気泡が混入するため、繊維補強層の硬化にあたっては脱泡ロールを用いて気泡を除去する脱泡作業が欠かせないものとなっている。
【０００３】
このようなスプレイアップ成形法においては、繊維補強層を形成する繊維強化材や樹脂組成物の飛散、樹脂組成物に含まれるスチレンモノマー等の溶剤の発散などが生じるため、安全衛生上好ましくない環境下での成形作業が強いられ、さらに脱泡作業の機械化が困難で人手作業によらなければならず、成形に時間がかかり、しかも脱泡作業には熟練を要するため、生産性、品質確保などに問題があった。
【０００４】
これらの問題を解決する方法として、特開昭６３−２９３０３８号公報には、切断した繊維と樹脂組成物の混練物である繊維強化プラスチック材料を、圧送ポンプでホース内に圧送し、塗布ノズルで成形型の表面に塗布することにより、脱泡作業を不要とした繊維強化プラスチック成形品の製造法が提案されている。しかしながら、この方法では、１２．５mm以上の長さに切断した繊維では繊維同士の絡みが発生してかたまりができるため、繊維強化プラスチック材料を成形型の表面に均一に塗布することが困難であり、また、ガラス含有量が少ないため、成形品の強度が低くなり、さらに混練した材料の粘度が上昇して成形型に塗布する際に気泡が混入し易いという問題があった。
【０００５】
また、特開平５−２３９２５９号公報には、熱硬化性樹脂と球状の中空充填材及び／又は星状の充填材を含む樹脂組成物と、繊維強化材とをスプレイアップ機を用いて成形型の表面に塗布することにより、ローラ等による脱泡工程を不要とした繊維強化プラスチック成形品の製造方法が提案されている。しかしながら、この方法では、繊維強化材の含有量が高い場合には、樹脂組成物と繊維強化材の濡れが低下して表面に繊維の毛羽立ちの発生や成形品内部に大きな気泡が残存するためローラ等による脱泡工程が必要となる。また、繊維強化材が少ない場合には、繊維の毛羽立ちや成形品内部の大きな気泡は減少するものの、成形品の強度が低下するという問題があった。
【０００６】
さらに、樹脂組成物にシリコーンを添加する方法がある。しかし、この方法では、泡抜けが若干速くなるものの充分ではなく、ローラ等による長時間の脱泡作業を行っているが、成形品の空洞率（残存する気泡率）は高い。また、脱泡作業を簡略化すると、成形品内部の大きな気泡は若干減少するが、小さな気泡は無数に残り、成形品の強度が低下するという問題があった。
【０００７】
【発明が解決しようとする課題】
請求項１〜５記載の発明は、オープンモールド工法によってＦＲＰを成形するに際し、上記の従来技術の問題点を解決し、従来の脱泡作業方法を用いても層内の気泡や空洞の発生を著しく抑制して品質に優れた成形品を得ることができ、また、脱泡工程を簡略化しても層内の気泡や空洞の発生を抑制し、しかも表面に繊維の毛羽立ちがなく、外観品質に優れ、強度にも優れた繊維強化プラスチック成形品の製造方法を提供するものである。
【０００８】
本発明は、スプレイアップ法により繊維強化プラスチック成形品を製造する方法において、成形用樹脂組成物の吐出ノズルを３個以上使用し、３個以上の吐出ノズルが一つのスプレイガンに設置され、第１の吐出ノズルから噴射された成形用樹脂組成物とこれと別個に噴射される繊維強化材を空中にて合流させて混合物とし、この後、第２の吐出ノズルから噴射された成形用樹脂組成物を合流点を遅らせて上記混合物に合流させて混合し、成形型に吹き付けた後、その上に第３以降の吐出ノズルから噴射された成形用樹脂組成物を吹き付けることを特徴とする繊維強化プラスチック成形品の製造方法に関する。
【０００９】
また、本発明は、第２の吐出ノズルから噴射される成形用樹脂組成物の重量が第１の吐出ノズルから噴射される成形用樹脂組成物の重量に対して２５〜１００％になるように調整する前記繊維強化プラスチック成形品の製造方法に関する。また、本発明は、第３以降の吐出ノズルから噴射される成形用樹脂組成物の総重量が第１及び第２の吐出ノズルから噴射される成形用樹脂組成物の総重量に対して５〜５０％になるように調整する前記繊維強化プラスチック成形品の製造方法に関する。
また、本発明は、噴射されている繊維強化材から見て第１の吐出ノズルから噴射されている成形用樹脂組成物とは反対側で第２の吐出ノズルから成形用樹脂組成物が噴射されるように調整され、第３の吐出ノズルが第１の吐出ノズルから第１及び第２の吐出ノズルを結ぶ線に対して垂直方向又はほぼ垂直方向に位置される請求項１〜４のいずれかに記載の繊維強化プラスチック成形品の製造方法に関する。
【００１０】
【発明の実施の形態】
本発明における成形用樹脂組成物としては、不飽和ポリエステル樹脂組成物、ビニルエステル樹脂組成物等が使用されるが、特に、不飽和ポリエステル樹脂組成物が好ましい。
不飽和ポリエステル樹脂組成物は、不飽和ポリエステル、重合性単量体、硬化剤及び必要に応じて種々の添加剤を含有してなるものである。
本発明に用いられる不飽和ポリエステルは、不飽和二塩基酸及び／又はその酸無水物と必要に応じて用いられるその他の多塩基酸とを含む酸成分と、アルコール成分とを用いて公知の方法で合成して得られる。
【００１１】
不飽和二塩基酸及びその酸無水物としては、マレイン酸、フマール酸、イタコン酸、シトラコン酸、無水マレイン酸などが用いられ、これらのうち２種以上を併用してもよい。不飽和二塩基酸又はその酸無水物は、酸成分中１〜１００モル％使用されることが好ましい。また、これらは、成形品に適度な硬さを付与し、しかも脆くなりすぎないためには、酸成分中２０〜９０モル％使用することがより好ましく、特に３０〜７０モル％使用されることが好ましい。
【００１２】
必要に応じて用いられるその他の多塩基酸としては、フタル酸、無水フタル酸、イソフタル酸、テレフタル酸、トリメリット酸、無水トリメリット酸、こはく酸、アゼライン酸、アジピン酸、テトラヒドロフタル酸、テトラヒドロ無水フタル酸、ヘキサヒドロフタル酸、ヘキサヒドロ無水フタル酸、エンドメチレンテトラヒドロ無水フタル酸、アントラセン−無水マレイン酸付加物、ロジン−無水マレイン酸付加物、ヘット酸、無水ヘット酸、テトラクロロフタル酸、テトラクロロ無水フタル酸等の塩素化多塩基酸、テトラブロモフタル酸、テトラブロモ無水フタル酸等のハロゲン化多塩基酸などが用いられる。これらは２種以上を併用してもよい。これらは、酸成分全体が１００重量％になるように調整して使用される。
【００１３】
アルコール成分としては、エチレングリコール、ジエチレングリコール、プロピレングリコール、ジプロピレングリコール、１，３−ブタンジオール、１，４−ブタンジオール、２，３−ブタンジオール、１，５−ペンタンジオール、１，６−ヘキサンジオール、トリエチレングリコール、ネオペンチルグリコール等の二価アルコール、グリセリン、トリメチロールプロパン等の三価アルコール、ペンタエリスリトール等の四価アルコールなどが用いられ、これらのうち２種以上を併用してもよい。
酸成分とアルコール成分の反応は、主に縮合反応を進めることにより行われ、両成分が反応する際に生ずる水などの低分子物質を系外へ脱離させることにより進行する。酸成分とアルコール成分は、酸成分１当量に対してアルコール成分を１〜１．３当量使用することが好ましく、１．０３〜１．２当量使用することがより好ましい。
【００１４】
重合性単量体としては、スチレン、ビニルトルエン、α−メチルスチレン、クロルスチレン、ジビニルベンゼン、メタクリル酸メチル等の（メタ）アクリル酸エステル〔（メタ）アクリル酸は、メタクリル酸及びアクリル酸を意味する。以下同様〕、酢酸ビニルなどが用いられ、これらのうち２種以上を併用してもよい。
不飽和ポリエステルと重合性単量体は、硬化度と粘度を考慮して、前者３０〜８０重量％に、後者２０〜７０重量％使用することが好ましく、特に、前者３５〜６５重量％及び後者３５〜６５重量％使用することが好ましい。
【００１５】
前記した硬化剤としては、メチルエチルケトンパーオキサイド、ベンゾイルパーオキサイド、クメンハイドロパーオキサイド、ラウロイルパーオキサイド等の有機過酸化物を硬化触媒として用いることができる。これらの有機過酸化物は、不飽和ポリエステル樹脂に対して通常０．５〜３．０重量％の割合で配合される。硬化剤は、別途に用意し、成形用樹脂組成物の使用直前又は使用時に混合されることが好ましい。硬化剤は、キシレン、トルエン等の有機溶剤、ジメチルフタレート、ジオクチルフタレート等の液状可塑剤等に溶解して使用することが好ましい。
【００１６】
本発明における不飽和ポリエステル樹脂組成物には、必要に応じてハイドロキノン、ピロカテコール、２，６−ジ−ターシャリーブチルパラクレゾール等の重合禁止剤、硬化促進剤、染料、可塑剤、紫外線吸収剤、シリカ粉、アスベスト粉、水素化ヒマシ油、脂肪酸アミド等の公知の揺変剤、炭酸カルシウム、チタン等の比重の大きい充填剤、シリカバルーン、ガラスバルーン等の比重の小さい充填材、安定剤などの各種添加剤を配合してもよい。
【００１７】
硬化促進剤として、ナフテン酸コバルト、オクテン酸コバルト等の金属石けん類、ジメチルベンジルアンモニウムクロライド等の第４級アンモニウム塩、アセチルアセトン等のβ−ジケトン類、ジメチルアニリン、Ｎ−エチル−メタトルイジン、トリエタノールアミン等のアミン類などを用いることができる。この硬化促進剤の配合割合には特に制限はなく、要求される硬化性に応じて適宜決定されるが、好ましくは不飽和ポリエステルと重合性単量体の総量に対して、０．００５〜５重量％使用される。
【００１８】
本発明における不飽和ポリエステル樹脂組成物には、不飽和ポリエステル、重合性単量体及び必要に応じて各種添加剤を配合してなる成形用樹脂組成物を用意し、これとは別個に硬化剤を用意し、成形用樹脂組成物の使用直前又は使用時に混合されることが好ましい。硬化剤は、キシレン、トルエン等の有機溶剤、ジメチルフタレート、ジオクチルフタレート等の液状可塑剤等に溶解して使用することが好ましい。
【００１９】
本発明のＦＲＰ成形品の製造方法はスプレイアップ成形法により行われるが、この方法では、予め製作した成形型の表面に、必要に応じて離型剤の塗布、ゲルコート層の形成を行い、その表面に繊維強化材と成形用樹脂組成物をスプレイし、アルミニウム製又は豚毛製の脱泡ロールを用いてロール掛けするなどの脱泡作業を行った後に硬化させ、ＦＲＰ成形品を製造する。
【００２０】
繊維強化材としては、特に制限はなく、公知の各種の繊維強化材及びカップリング剤で表面処理された繊維強化材を用いることができ、例えば、ガラス繊維、炭素繊維、有機合成繊維、ウィスカー、セラミック繊維、金属繊維、天然植物繊維などが挙げられる。
繊維強化材は、成形品の強度と成形性を考慮すると、成形用樹脂組成物の総量６０〜９０重量％に対して４０〜１０重量％とすることが好ましく、特に１５〜３５重量％とすることが好ましい。また、成形用樹脂組成物と繊維強化材の総量は、２〜１５kg／分の吐出量で成形型に吹き付けることが好ましい。
【００２１】
成形用樹脂組成物の吐出ノズルを３個以上使用し、第１の吐出ノズルから噴射された成形用樹脂組成物とこれと別個に噴射される繊維強化材を空中にて合流させて混合物とされる。この合流を第１の合流という。第１の合流の後、第２の吐出ノズルから噴射された成形用樹脂組成物が合流させられる。この合流を第２の合流という。さらに、第２の合流の後、成形用樹脂組成物と繊維強化材の混合物は型に吹き付けられる。第３以降の吐出ノズルから噴射された成形用樹脂組成物は、上記混合物が型に吹き付けられたその上に吹き付けられるようにされる。従って、第３以降の吐出ノズルから噴射された成形用樹脂組成物は、前記混合物と空中で合流しない。しかし、わずかな部分が合流するようにしてもよい。第１の合流は第１の吐出ノズルからできるだけ近くにある方が好ましいが、近すぎるとガラス繊維が散らばりやすいので第１の吐出ノズルから約１５cm以上の地点で行なうことが好ましい。第３の合流は、成形型の直前であってもよい。
【００２２】
本発明においては、成形用樹脂組成物を３個以上の吐出ノズルから噴射するが、成形操作の容易さから、すべての吐出ノズルが一つのスプレイガンに設置されている。スプレイガンとしては、硬化剤を含まない成形用樹脂組成物と硬化剤の混合方式により分類すると、内部混合方式及び外部混合方式のいずれの方式も使用できる。
【００２３】
外部混合方式の場合、第１、第２及び第３以降の吐出ノズルから噴射される硬化剤を含まない成形用樹脂組成物に硬化剤用のノズルから噴射される硬化剤を合流させることにより混合される。硬化剤は第１の合流に合流させ、第３以降の吐出ノズルから噴射された成形用樹脂組成物とは型に吹き付けられるまでに合流することが好ましい。第１、第２及び第３以降の吐出ノズルから噴射される硬化剤を含まない成形用樹脂組成物とそれぞれ合流混合させてもよい。
成形用樹脂組成物は、繊維強化材との濡れを良くするために、２０〜５０℃に加熱しておくことが好ましい。このときの加熱温度が高すぎるとタレの問題が発生するので注意を要する。
【００２４】
各吐出ノズルから噴射される成形用樹脂組成物の割合は、次のようにされることが好ましい。第２の吐出ノズルから噴射される成形用樹脂組成物の重量は第１の吐出ノズルから噴射される成形用樹脂組成物の重量に対して２５〜１００％になるように調整されることが好ましく。第３以降の吐出ノズルから噴射される成形用樹脂組成物の総重量が第１及び第２の吐出ノズルから噴射される成形用樹脂組成物の総重量に対して５〜５０％になるように調整する。各吐出ノズルからの成形用樹脂組成物の割合がこのような割合の範囲外であると成形型に吹き付けられた混合物の繊維の毛羽立ちが目立つようになりやすく、また、気泡を巻き込みやすくなるため脱泡のための操作が増大する傾向にある。
【００２５】
本発明において、噴射されている繊維強化材から見て第１の吐出ノズルから噴射されている成形用樹脂組成物とは反対側で第２の吐出ノズルから成形用樹脂組成物が噴射されるように調整されることが、成形型に吹き付けられた混合物の繊維の毛羽立ちがなく、また、気泡の巻き込みを低減する上で好ましい。
【００２６】
噴射される繊維強化材としては、ガラスロービングが好ましい。繊維強化材の長さ（ガラスロービングの切断長さ）は、５〜５０mmの範囲が好ましく、特に成形型に吹き付けられた混合物のタレを防止し、気泡の巻き込みを低減するという観点からは１０〜４０mmであることが好ましく、さらに、１２〜２５mmであることが好ましい。
【００２７】
本発明において、成形型とスプレイガンの距離は、特に制限はないが、この距離が長すぎると気泡の混入が多くなりやすく、短すぎると樹脂組成物及び繊維強化材の飛散が多くなることから４００〜１２００mmとすることが好ましく、５００〜７００mmであることがさらに好ましい。
【００２８】
本発明を図面を用いて説明する。図１は、本発明を実施するためのスプレイガンの一例を示す側面図、図２は図１で示されるスプレイガンの正面図である。
成形用樹脂組成物は成形用樹脂組成物のタンク（図示せず）からパイプ１を通して輸送され、第１のノズル２、第２のノズル３及び第３のノズル４に輸送される。第１のノズル２が中心的なノズル（メインノズル）であり、第１のノズル２から第２のノズル３が分岐している。第３のノズル４への成形用樹脂組成物の輸送は、パイプ１から分岐したパイプ５により行なわれる。繊維強化材（ガラスロービング）は支持プレート６に支持されているゴムローラ７及びロッド８の間を通って、ゴムローラ７と対向しているカッター（チョッパーローター）９により所定長に切断されて吐出シューター１０に送られ噴射される。カッター９は、モーター１１より駆動される。硬化剤は、硬化剤タンク（図示せず）から、パイプ１２により輸送され、吐出口１３、１４から噴射される。成形用樹脂組成物、硬化剤及び繊維強化材は、レバー１５を引くことにより、モーター１１のスイッチがオンにされ、同期して噴射されるようになっている。ただし、第３のノズル４からは、レバー１６を引くことにより樹脂組成物が噴射されるようになっている。この例では、硬化剤は第１のノズル及び第３のノズルから噴射される成形用樹脂組成物に合流するようになっている。成形用樹脂組成物の噴射時に輸送パイプに係る圧力（ゲージ圧）は、通常、１〜６kgf/cm2程度である。
【００２９】
図２のように、第１のノズル２、吐出シューター１０及び第２のノズル３は、正面から見てこの順に上下に一直線上に並んでいることが好ましい。これによりガラス繊維に成形用樹脂組成物を上下から挟むように混合することになり、より均一な混合を行うことができる。第２のノズル３及び第３のノズル４はこれらのうち一方のみが第１のノズル２及び吐出シューター９と正面から見て上下に一直線上に並んでいるのでもよい。第３のノズル４は正面から見て第１のノズル２の右に上記直線に対して垂直方向又はほぼ垂直方向に位置するようにされている。第１のノズルと第３のノズルは、それぞれから噴射された樹脂組成物（ただし、第１のノズルからの樹脂組成物は前記したように繊維強化材及び第２のノズルからの樹脂組成物を合流させた混合物である）が、型の上に吹き付けられて付着する時点で、左右方向での重なり幅が約１cm以下となるように、その位置やノズルの性能等が調整される。図２のように正面から見て、スプレーガンを左方向に移動させることにより、前記混合物が型の上に吹き付けられた後、その上、第３のノズルから噴射された樹脂組成物が吹き付けられる。
【００３０】
【実施例】
次に、本発明を実施例により説明するが、本発明はこれらによって制限されるものではない。なお、例中特に断らない限り「部」は「重量部」、「％」は「重量％」を意味する。
【００３１】
参考例（不飽和ポリエステル樹脂組成物Ａの製造）
無水マレイン酸５モル、無水フタル酸５モル、ジエチレングリコール４モル及びプロピレングリコール７モルを、攪拌機、コンデンサ、温度計及び不活性ガス導入口付きの２リットルの四つ口フラスコに仕込み、窒素ガス導入下に、２１０℃で常法により反応させた。得られた不飽和ポリエステル５５部にスチレン４５部及びこの混合物に対してハイドロキノン２００ppmを加えて不飽和ポリエステル樹脂組成物Ａを得た。
【００３２】
実施例１〜３
参考例で製造した不飽和ポリエステル樹脂組成物Ａ  １００部、揺変剤（シリカ粉、商品名アエロジル＃２００、日本アエロジル(株)製）１．７部、６％ナフテン酸コバルト０．４部、５％ナフテン酸銅０．０１部及びジメチルアニリン０．１部を混合し、溶解し、粘度０．４Pa・S、揺変度４．４、ゲル化時間１０分とした成形用樹脂組成物Ｂを得た。
粘度、揺変度及びゲル化時間は、ＪＩＳ  Ｋ６９０１に従って測定した。なお、ゲル化時間測定に際しては、硬化剤として上記成形用樹脂組成物Ｂに対して５５％メチルエチルケトンパーオキサイドのジメチルフタレート溶液１．０％を用いた。
【００３３】
得られた成形用樹脂組成物Ｂにはさらに成形用樹脂組成物１００部に対して炭酸カルシウム４０部を配合した。
この成形用樹脂組成物、成形用樹脂組成物Ｂに対して硬化剤１％の割合の５５％メチルエチルケトンパーオキサイドのジメチルフタレート溶液及びガラスロービングからなる繊維強化材（日東紡績(株)製ガラスロービング、商品名２３１０ＴＥＸ−Ａ−６７３、成形用樹脂組成物と繊維強化材の総量に対して２７％になるように使用）並びに、図１及び図２に示すようなスプレイガン（吐出ノズルを３個有する）を図２のような正面から見て左方向に移動させながらスプレーするようにして用い、表１に示す条件で成形型に吹き付け塗布し、豚毛製スパイラルロール（外径５０mm、長さ１５０mm）により、所定回数のロールがけからなる脱泡工程を直ちに行って室温で硬化した後、脱型して繊維強化プラスチック成形品を得た。このときの型は、垂直に立てて作業した。なお、スプレー距離とは
、吐出ノズル２の先端から成形型までの距離である。ただし、第１の合流の地点を第１の吐出ノズル２から、１００mm前後、第２の合流の地点を３００〜４００mm、第３の合流の地点をスプレー距離より約５０mm短い距離とした。
【００３４】
得られた成形品の繊維による毛羽立ちの有無及び型面の中心部分（１５０mm×１５０mm）における直径１．５mm以上の気泡の数を目視により観察し、また、成形品の平面部を切り出してＪＩＳ  Ｋ７０５３に準じて空洞率及びＪＩＳ  Ｋ７０５５に準じて強度を測定し、その結果を表１に示した。
【００３５】
【表１】
0003671561.tif 000002
【００３６】
比較例１〜２
実施例に記載したのと同様の方法で、但し、スプレイガンとしては吐出ノズルが２個のもの（図１及び図２において、第３のノズルがないもの）を用い、表２に示す条件で行った。得られた繊維強化プラスチック成形品の特性を表２に示す。
【００３７】
【表２】
0003671561.tif 000003
【００３８】
【発明の効果】
請求項１〜５に記載の方法によれば、脱泡工程を簡略化（例えば、脱泡のためのロールがけ回数を低減）しても気泡の混入を防止することができ、繊維の毛羽立ちのない、強度に優れた成形品が得られ、脱泡不良による欠陥の防止、製造コストの削減など、品質及び生産性の向上を図ることができる。
【図面の簡単な説明】
【図１】本発明を実施するためのスプレイガンの一例を示す側面図である。
【図２】図１で示されるスプレイガンの正面図である。
【符号の説明】
１   パイプ
２   第１のノズル
３   第２のノズル
４   第３のノズル
５   パイプ
６   支持プレート
７   ゴムローラ
８   ロッド
９   カッター（チョッパーローター）
１０  吐出シューター
１１  モーター
１２  パイプ
１３  吐出口
１４  吐出口
１５  レバー
１６  レバー
【図１】
0003671561.tif 000004
【図２】
0003671561.tif 000005